(57)【特許請求の範囲】
【請求項１】
非水系溶媒と、
平均粒径が１ｎｍ以上１５０ｎｍ以下である無機顔料と、
一塩基酸、二塩基酸、無水二塩基酸及び二塩基酸モノエステルから選ばれる少なくとも１種の化合物由来の構成単位（ａ）、並びに、下記式（Ｉ）で表される構成単位及び下記式（ＩＩ）で表される化合物由来の構成単位から選ばれる少なくとも１つの構成単位（ｂ）を含有する共重合体と、
オレフィン系脱泡剤と、を含む、スラリー組成物。
【化１】
0006752060.tif 000011
［式（Ｉ）中、Ｒ1、Ｒ2、Ｒ3及びＲ5は同一又は異なり、水素原子、メチル基及びエチル基から選ばれる少なくとも１種を示し、Ｒ4は炭素数２以上４以下のアルカンジイル基を示し、Ｘ1は酸素原子及びＮＨから選ばれる少なくとも１種を示し、ｎは平均付加モル数を示し、１以上１４０以下である。］
Ｒ11Ｏ(ＡＯ)mＲ12        （ＩＩ）
［式（ＩＩ）中、Ｒ11は炭素数１以上１８以下の炭化水素基を示し、Ｒ12は炭素数２以上５以下の不飽和炭化水素基を示し、ＡＯは炭素数２以上４以下のオキシアルキレン基の１種又は２種以上を示し、ｍはオキシアルキレン基の平均付加モル数を示し、１以上１００以下である。］
【請求項２】
少なくとも前記非水系溶媒、前記無機顔料、前記共重合体、及び前記脱泡剤を配合してなる、請求項１に記載のスラリー組成物。
【請求項３】
前記無機顔料が、塩基性無機顔料である、請求項１又は２に記載のスラリー組成物。
【請求項４】
請求項１〜３のいずれかに記載のスラリー組成物をシート状に成形してなる焼成前のセラミックス成形品。
【発明の詳細な説明】
【技術分野】
【０００１】
本開示は、無機顔料用高分子分散剤、スラリー組成物、及びキットに関する。
【背景技術】
【０００２】
無機顔料を含有するスラリー組成物は、シート状に成形されることにより、電子機器分野におけるセラミックス電子部品の製造に使用されている。とりわけ高度な電子機器分野におけるエレクトロセラミック部品の製造において、無機顔料を含有するスラリー組成物から製造される焼成前のセラミックス成形品であるセラミックシート（「グリーンシート」とも呼ばれる）が好適に用いられる。特に、バインダー樹脂を含むスラリー組成物中において無機顔料は凝集しやすく、電気信頼性向上の観点から、無機顔料の高い分散性が要求される。
【０００３】
特許文献１は、酸基に二塩基酸を有する構成単位及びポリエチレングリコール鎖を有する構成単位等を含む３つの構成単位からなる無機顔料用高分子分散剤を開示する。特許文献２は、酸基を有する構成単位及びポリエチレングリコール鎖を有する構成単位等を含む３つの構成単位からなる無機顔料用高分子分散剤を開示する。
【先行技術文献】
【特許文献】
【０００４】
【特許文献１】特開２００７−２６１９１１号公報
【特許文献２】国際公開第２０１０／０２４１８６明細書
【発明の概要】
【発明が解決しようとする課題】
【０００５】
エレクトロセラミックス部品の一種である積層セラミックコンデンサにおいては、電子機器の小型化、高性能化の要求に伴い、無機顔料の小粒径化やセラミックスシートの薄膜化が進められている。しかし、無機顔料の小粒径化やセラミックシートの薄膜化によって、無機粒子の良好な分散性が得られにくく電気信頼性が悪化するといった問題や、セラミックシートの強度（以下、「シート強度」ともいう）不足によるハンドリング性が悪化するといった問題が大きくなっている。
【０００６】
本開示は、無機顔料の良好な分散性を確保しつつ、セラミックシートのシート強度を向上可能な無機顔料用高分子分散剤及びスラリー組成物を提供する。
【課題を解決するための手段】
【０００７】
本開示は、一塩基酸、二塩基酸、無水二塩基酸及び二塩基酸モノエステルから選ばれる少なくとも１種の化合物由来の構成単位（ａ）、並びに、下記式（Ｉ）で表される構成単位及び下記式（ＩＩ）で表される化合物由来の構成単位から選ばれる少なくとも１つの構成単位（ｂ）を含有する共重合体と、
オレフィン系脱泡剤、シリコーン系脱泡剤及びアクリル系脱泡剤から選ばれる少なくとも１種の脱泡剤と、を含む、非水系溶媒中で用いる無機顔料用高分子分散剤（以下、「本開示に係る分散剤」ともいう）に関する。
【０００８】
【化１】
0006752060.tif 000002
［式（Ｉ）中、Ｒ1、Ｒ2、Ｒ3及びＲ5は同一又は異なり、水素原子、メチル基及びエチル基から選ばれる少なくとも１種を示し、Ｒ4は炭素数２以上４以下のアルカンジイル基を示し、Ｘ1は酸素原子及びＮＨから選ばれる少なくとも１種を示し、ｎは平均付加モル数を示し、１以上１４０以下である。］
【０００９】
Ｒ11Ｏ(ＡＯ)mＲ12        （ＩＩ）
［式（ＩＩ）中、Ｒ11は炭素数１以上１８以下の炭化水素基を示し、Ｒ12は炭素数２以上５以下の不飽和炭化水素基を示し、ＡＯは炭素数２以上４以下のオキシアルキレン基の１種又は２種以上を示し、ｍはオキシアルキレン基の平均付加モル数を示し、１以上１００以下である。］
【００１０】
本開示は、非水系溶媒と、無機顔料と、本開示に係る分散剤と、を含む、スラリー組成物に関する。
【００１１】
本開示は、非水系溶媒と、
無機顔料と、
一塩基酸、二塩基酸、無水二塩基酸及び二塩基酸モノエステルから選ばれる少なくとも１種の化合物由来の構成単位（ａ）、並びに、下記式（Ｉ）で表される構成単位及び下記式（ＩＩ）で表される化合物由来の構成単位から選ばれる少なくとも１つの構成単位（ｂ）を含有する共重合体と、
オレフィン系脱泡剤、シリコーン系脱泡剤及びアクリル系脱泡剤から選ばれる少なくとも１種の脱泡剤と、を含む、スラリー組成物に関する。
【００１２】
【化２】
0006752060.tif 000003
［式（Ｉ）中、Ｒ1、Ｒ2、Ｒ3及びＲ5は同一又は異なり、水素原子、メチル基及びエチル基から選ばれる少なくとも１種を示し、Ｒ4は炭素数２以上４以下のアルカンジイル基を示し、Ｘ1は酸素原子及びＮＨから選ばれる少なくとも１種を示し、ｎは平均付加モル数を示し、１以上１４０以下である。］
【００１３】
Ｒ11Ｏ(ＡＯ)mＲ12        （ＩＩ）
［式（ＩＩ）中、Ｒ11は炭素数１以上１８以下の炭化水素基を示し、Ｒ12は炭素数２以上５以下の不飽和炭化水素基を示し、ＡＯは炭素数２以上４以下のオキシアルキレン基の１種又は２種以上を示し、ｍはオキシアルキレン基の平均付加モル数を示し、１以上１００以下である。］
【００１４】
本開示は、本開示に係る分散剤が容器に収納された容器入り分散剤を含む、キットに関する。
【発明の効果】
【００１５】
本開示によれば、無機顔料の良好な分散性を確保しつつ、セラミックシートのシート強度を向上可能な無機顔料用高分子分散剤及びスラリー組成物を提供できるという効果を奏しうる。
【図面の簡単な説明】
【００１６】
【図１】図１は、脱泡剤を含む実施例１のスラリー組成物から形成されたセラミックシートの断面図の一例である。
【図２】図２は、脱泡剤を含まない比較例１のスラリー組成物から形成されたセラミックシートの断面図の一例である。
【発明を実施するための形態】
【００１７】
通常、無機顔料及び分散剤を含むスラリー組成物から形成されたセラミックシートの内部には、図２に示すように、目視では確認できない大きさの空隙、例えば、スラリー組成物中の５０〜５００ｎｍの微細な気泡に起因すると考えられる空隙が存在する。そして、本発明者は、シートのさらなる薄膜化とシート強度の確保を両立するためには、セラミックシートの内部に存在する前記空隙を減少させることが重要であり、空隙を減少させるには、これまで問題となっていなかったスラリー組成物中の微細な気泡を除去することが重要であることを見出した。さらに、本発明者は、特定の構成単位を有する共重合体、及び特定の脱泡剤を含有する分散剤を用いることにより、非水系溶媒中において無機顔料の良好な分散性（以下、単に「分散性」ともいう）を実現でき、さらに、シート強度を向上できることを見出した。本開示において、「無機顔料の良好な分散性を実現する」とは、無機顔料を一次粒子径の状態又はそれに近い状態に分散でき、さらに好ましくは、バインダー樹脂を添加しても、良好な分散性が維持できることをいう。本開示において、「シート強度の向上」とは、無機顔料及び分散剤を含むスラリー組成物から形成されたセラミックシートの破断応力が向上することをいう。
【００１８】
すなわち、本開示に係る分散剤は、一塩基酸、二塩基酸、無水二塩基酸及び二塩基酸モノエステルから選ばれる少なくとも１種の化合物由来の構成単位（ａ）、並びに、前記式（Ｉ）で表される構成単位及び前記式（ＩＩ）で表される化合物由来の構成単位から選ばれる少なくとも１つの構成単位（ｂ）を含有する共重合体と、オレフィン系脱泡剤、シリコーン系脱泡剤及びアクリル系脱泡剤から選ばれる少なくとも１種の脱泡剤と、を含む、非水系溶媒中で用いる無機顔料用高分子分散剤に関する。本開示に係る分散剤によれば、非水系溶媒中における無機顔料の良好な分散性を確保しつつ、セラミックシートのシート強度を向上できうる。したがって、本開示に係る分散剤は、非水系溶媒中への無機顔料の分散に好適に用いられる。
【００１９】
本開示の効果が発現するメカニズムの詳細は不明であるが以下のことが推定される。
まず、本開示に係る分散剤中の共重合体は、構成単位（ａ）が酸性基を有することから、無機顔料表面に強く吸着し、構成単位（ｂ）は無機顔料粒子間に強い立体的斥力をもたらすことで分散基として機能し、無機顔料粒子の良好な分散性を発現すると考えられる。そして、構成単位（ａ）の無機顔料表面に対する強い吸着は、無機顔料表面と共重合体との界面における剥離や破断も抑制するため、シート強度が向上すると考えられる。
さらに、本開示に係る分散剤中の特定の脱泡剤は、これまで問題となっていなかったスラリー組成物中の微細な気泡を除去できると考えられる。すなわち、本開示に係る分散剤を用いたスラリー組成物からセラミックシートを形成すると、セラミックシートの内部の空隙を減少させることができ、セラミックシートの強度が向上すると考えられる。但し、これらは推定であって、本開示は、これらメカニズムに限定されなくてもよい。
【００２０】
［構成単位（ａ）］
本開示に係る分散剤に含まれる前記共重合体は、一塩基酸、二塩基酸、無水二塩基酸及び二塩基酸モノエステルから選ばれる少なくとも１種の化合物（以下、「モノマー（ａ）」ともいう）由来の構成単位（ａ）を含む。構成単位（ａ）は、中和可能な酸性基を有し、無機顔料表面との相互作用により、共重合体分子が無機顔料表面に選択的に強く吸着すると考えられる。本開示において、構成単位（ａ）とは、重合後の化学修飾によってモノマー（ａ）由来の構成単位となるものを含む概念である。前記化学修飾としては、カルボキシ基、リン酸基、スルホ基等の導入、加水分解、エステル化等が挙げられる。
【００２１】
構成単位（ａ）は、共重合体の分子設計及び製造容易性の観点から、モノマー（ａ）の重合により得られる構成単位が好ましい。
【００２２】
モノマー（ａ）としては、シート強度向上及び共重合体の製造容易性の観点から、エチレン性二重結合を有するモノマーが好ましく、構成単位（ｂ）及び構成単位（ｃ）を形成するモノマーと共重合可能なエチレン性二重結合を有するモノマーがより好ましく、一塩基酸、二塩基酸、無水二塩基酸及び二塩基酸モノエステルから選ばれる少なくとも１種がさらに好ましい。モノマー（ａ）は、単独でも、二種以上併用してもよい。
【００２３】
前記一塩基酸としては、シート強度向上及び共重合体の製造容易性の観点から、カルボキシル基を１つ有する化合物が好ましく、メタクリル酸及びアクリル酸から選ばれる少なくとも１種がより好ましい。
【００２４】
前記二塩基酸としては、シート強度向上及び共重合体の製造容易性の観点から、カルボキシ基を２つ有する化合物が好ましく、マレイン酸、イタコン酸、シトラコン酸及びフマル酸から選ばれる少なくとも１種がより好ましい。
【００２５】
前記無水二塩基酸としては、例えば、２つのカルボキシ基を有する二塩基酸由来の酸無水物が挙げられ、シート強度向上及び共重合体の製造容易性の観点から、ジカルボン酸無水物が好ましく、無水マレイン酸、無水イタコン酸及び無水シトラコン酸から選ばれる少なくとも１種がより好ましい。
【００２６】
前記二塩基酸モノエステルとしては、例えば、前記二塩基酸が有する２つの酸基のうち１つの酸基がエステル化された構造を有するものが挙げられ、シート強度向上及び共重合体の製造容易性の観点から、２つのカルボキシ基のうち１つのカルボキシ基がアルコールでエステル化された構造を有するものが好ましく、マレイン酸、イタコン酸及びシトラコン酸から選ばれる少なくとも１種の二塩基酸とアルコールとのモノエステルがより好ましい。前記アルコールとしては、シート強度向上の観点から、脂肪族アルコールが好ましく、炭素数１以上８以下の脂肪族アルコールがより好ましく、炭素数１以上３以下の脂肪族アルコールが更に好ましく、メタノール及びエタノールから選ばれる少なくとも１種が更により好ましく、エタノールが更により好ましい。
【００２７】
前記二塩基酸モノエステルの具体例としては、マレイン酸モノメチル、マレイン酸モノエチル、マレイン酸モノプロピル、マレイン酸モノブチル、マレイン酸モノイソブチル、マレイン酸モノオクチル、マレイン酸モノ（２−エチルヘキシル）、マレイン酸モノラウリル、マレイン酸モノステアリル、マレイン酸モノイソステアリル、イタコン酸モノメチル、イタコン酸モノエチル、イタコン酸モノプロピル、イタコン酸モノブチル、イタコン酸モノイソブチル、イタコン酸モノオクチル、イタコン酸モノ（２−エチルヘキシル）、イタコン酸モノラウリル、イタコン酸モノステアリル、イタコン酸モノイソステアリル、シトラコン酸モノメチル、シトラコン酸モノエチル、シトラコン酸モノプロピル、シトラコン酸モノブチル、シトラコン酸モノイソブチル、シトラコン酸モノオクチル、シトラコン酸モノ（２−エチルヘキシル）、シトラコン酸モノラウリル、シトラコン酸モノステアリル、シトラコン酸モノイソステアリル、フタル酸モノメチル、フタル酸モノエチル、フタル酸モノプロピル、フタル酸モノブチル、フタル酸モノオクチル、フタル酸モノ（２−エチルヘキシル）、フタル酸モノラウリル、フタル酸モノステアリル、フタル酸モノイソステアリル等が挙げられる。
【００２８】
本開示における共重合体の全構成単位中の構成単位（ａ）の含有量は、シート強度向上の観点から、１重量％以上が好ましく、３重量％以上がより好ましく、５重量％以上が更に好ましく、５重量％超が更により好ましく、８重量％以上が更により好ましく、１２重量％以上が更により好ましく、そして、シート強度向上の観点から、６６重量％未満が好ましく、６０重量％以下がより好ましく、５０重量％以下が更により好ましい。
【００２９】
［構成単位（ｂ）］
本開示に係る分散剤に含まれる共重合体は、下記式（Ｉ）で表される構成単位及び下記式（ＩＩ）で表される化合物由来の構成単位から選ばれる少なくとも１種の構成単位（ｂ）を含有する。構成単位（ｂ）は非イオン性基を有し、無機顔料粒子間に強い立体的斥力をもたらし、無機顔料粒子同士の凝集を抑制して高い分散性に寄与すると考えられる。
【００３０】
【化３】
0006752060.tif 000004
【００３１】
式（Ｉ）中、Ｒ1、Ｒ2、Ｒ3及びＲ5は同一又は異なり、水素原子、メチル基及びエチル基から選ばれる少なくとも１種を示し、Ｒ4は炭素数２以上４以下のアルカンジイル基を示し、Ｘ1は酸素原子及びＮＨから選ばれる少なくとも１種を示し、ｎは平均付加モル数を示し、１以上１４０以下である。シート強度向上、分散性向上及び共重合体への構成単位（ｂ）の導入の容易性の観点から、Ｒ1及びＲ2は、水素原子及びメチル基から選ばれる少なくとも１種が好ましく、水素原子がより好ましく、Ｒ3は、水素原子及びメチル基から選ばれる少なくとも１種が好ましく、メチル基がより好ましい。Ｒ4は、同様の観点から、エタンジイル基及びプロパンジイル基から選ばれる少なくとも１種が好ましく、エタンジイル基又はエタンジイル基とプロパンジイル基との混合がより好ましく、エタンジイル基が更に好ましく、Ｒ5は、メチル基及びエチル基から選ばれる少なくとも１種が好ましく、メチル基がより好ましく、Ｘ1は、酸素原子が好ましい。ｎは、分散性向上の観点から、１以上であって、２以上が好ましく、１０以上がより好ましく、２０以上が更に好ましく、そして、シート強度向上の観点から、１４０以下であって、１００以下が好ましく、５０以下がより好ましく、２５以下が更に好ましい。
【００３２】
Ｒ11Ｏ(ＡＯ)mＲ12        （ＩＩ）
【００３３】
式（ＩＩ）中、Ｒ11は炭素数１以上１８以下の炭化水素基を示し、前記炭化水素基は直鎖状、分枝状及び環状のいずれの形態であってもよい。Ｒ11としては、例えば、メチル基、エチル基、プロピル基、イソプロピル基、ブチル基、イソブチル基、sec−ブチル基、tert−ブチル基、ペンチル基、イソペンチル基、ネオペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、シクロヘキシル基、フェニル基、ベンジル基等が挙げられ、シート強度向上、分散性向上及び共重合体への構成単位（ｂ）の導入の容易性の観点から、炭素数１以上４以下の炭化水素基が好ましく、メチル基、エチル基、プロピル基及びブチル基から選ばれる少なくとも１種がより好ましい。
【００３４】
式（ＩＩ）中、Ｒ12は炭素数２以上５以下の不飽和炭化水素基を示し、前記不飽和炭化水素基は直鎖状及び分枝状のいずれの形態であってもよい。Ｒ12としては、例えば、ビニル基、アリル基、イソプロペニル基、１−プロペニル基、メタリル基、３−ブテニル基等が挙げられ、シート強度向上、分散性向上及び共重合体への構成単位（ｂ）の導入の容易性の観点から、炭素数３以上４以下の不飽和炭化水素基が好ましく、アリル基及びメタリル基から選ばれる少なくとも１種がより好ましい。
【００３５】
式（ＩＩ）中、ＡＯは炭素数２以上４以下のオキシアルキレン基を示し、前記オキシアルキレン基は直鎖状及び分枝状のいずれの形態であってもよい。ＡＯは１種であっても、２種以上であってもよい。ＡＯが２種以上のとき、その付加形式はランダム状であっても、ブロック状であってもよい。ＡＯとしては、例えば、オキシエチレン基、オキシプロピレン基、オキシブチレン基等が挙げられる。ＡＯは、シート強度向上、分散性向上及び共重合体への構成単位（ｂ）の導入の容易性の観点から、オキシエチレン（ＥＯ）基、オキシプロピレン（ＰＯ）基、又は、オキシエチレン基とオキシプロピレン基との組み合わせ（ＥＯＰＯ）が好ましい。
【００３６】
式（ＩＩ）中、ｍはオキシアルキレン基の平均付加モル数（ＡＯが２種以上のとき、全てのＡＯに含まれるオキシアルキレン基の平均付加モル数の合計数）を示し、シート強度向上、分散性向上及び共重合体への構成単位（ｂ）の導入の容易性の観点から、１以上１００以下であり、好ましくは１０以上６０以下である。
【００３７】
構成単位（ｂ）としては、非イオン性基を有するモノマー（以下、「モノマー（ｂ）」ともいう）由来の構成単位や、重合後に非イオン性基を導入して得られる構成単位等が挙げられ、共重合体の製造容易性の観点から、モノマー（ｂ）由来の構成単位が好ましい。非イオン性基としては、例えば、ポリオキシエチレン基、ポリオキシプロピレン基等のポリオキシアルキレン基が挙げられる。
【００３８】
モノマー（ｂ）としては、シート強度向上、分散性向上及び構成単位（ｂ）の導入の容易性の観点から、下記式（ＩＩＩ）で表されるモノマー（以下、「モノマー（ｂ１）」ともいう）及び上述の式（ＩＩ）で表される化合物（以下、「モノマー（ｂ２）」ともいう）から選ばれる少なくとも１種が好ましく、モノマー（ｂ１）がより好ましい。モノマー（ｂ）は、単独でも、二種以上併用してもよい。
【００３９】
【化４】
0006752060.tif 000005
【００４０】
式（ＩＩＩ）中、Ｒ1、Ｒ2、Ｒ3、Ｒ4、Ｒ5、Ｘ1、及びｎは、上述の式（Ｉ）で表される構成単位と同様とすることができる。
【００４１】
モノマー（ｂ１）としては、メトキシポリエチレングリコール（メタ）アクリレート、メトキシポリ（エチレングリコール／プロピレングリコール）モノ（メタ）アクリレート、エトキシポリ（エチレングリコール／プロピレングリコール）モノ（メタ）アクリレート、ポリエチレングリコールモノ（メタ）アクリレート、ポリプロピレングリコールモノ（メタ）アクリレート、２−メトキシエチル（メタ）アクリルアミド、２−エトキシエチル（メタ）アクリルアミド、３−メトキシプロピル（メタ）アクリルアミド等が挙げられる。これらの中でも、シート強度向上及び分散性向上の観点から、メトキシポリエチレングリコール（メタ）アクリレートが好ましく、メトキシポリエチレングリコールメタクリレートがより好ましい。本明細書において、「（メタ）アクリレート」とは、アクリレート及びメタクリレートから選ばれる少なくとも１種を意味する。同様に、「（メタ）アクリルアミド」とは、アクリルアミド及びメタクリルアミドから選ばれる少なくとも１種を意味する。
【００４２】
モノマー（ｂ２）としては、例えば、Ｒ11Ｏ（ＡＯ）mＨで表されるポリオキシアルキレン誘導体にＲ12で示される不飽和炭化水素基が導入された化合物、Ｒ12Ｏ（ＡＯ）mＨで表されるポリオキシアルキレン誘導体にＲ11で示される炭化水素基が導入された化合物等が挙げられる。
【００４３】
Ｒ11Ｏ（ＡＯ）mＨで表されるポリオキシアルキレン誘導体にＲ12で示される不飽和炭化水素基が導入された化合物は、例えば、ポリオキシアルキレンモノアルキルエーテルに水酸化ナトリウム、水酸化カリウム等のアルカリ金属水酸化物を加え、塩化アリル、臭化アリル、ヨウ化アリル、塩化メタリル、臭化メタリル等のモノハロゲン化不飽和炭化水素とのエーテル化反応により得られる。Ｒ12Ｏ（ＡＯ）mＨで表されるポリオキシアルキレン誘導体にＲ11で示される炭化水素基が導入された化合物は、例えば、ポリオキシアルキレンモノアリルエーテル、又はポリオキシアルキレンモノメタリルエーテルに水酸化ナトリウム、水酸化カリウム等のアルカリ金属水酸化物を加え、塩化メチル、臭化メチル、塩化ブチル、臭化ブチル等のモノハロゲン化炭化水素とのエーテル化反応により得られる。
【００４４】
モノマー（ｂ２）の具体例としては、ポリオキシエチレンアリルエーテル、ポリオキシエチレン・ポリオキシプロピレンアリルエーテル等が挙げられる。
【００４５】
本開示に係る分散剤に含まれる共重合体の全構成単位中の構成単位（ｂ）の含有量は、分散性向上の観点から、好ましくは４重量％超、より好ましくは１０重量％以上、更に好ましくは１５重量％以上、更に好ましくは２０重量％以上であり、そして、シート強度向上の観点から、好ましくは９０重量％以下、より好ましくは８０重量％以下、更に好ましくは７０重量％以下である。
【００４６】
［構成単位（ｃ）］
本開示に係る分散剤に含まれる共重合体は、式（ＩＶ）で表される構成単位（ｃ）をさらに含有することができる。構成単位（ｃ）は非極性基を有するため、無機顔料表面に吸着した共重合体が非水系溶媒中へ再溶出することを抑制すると考えられる。さらに、構成単位（ｃ）はイオン性基を有さないため、無機顔料表面に共重合体を留めつつ、共重合体の分子形状の自由度を高めてより均一に無機顔料を被覆するものと考えられる。
【００４７】
【化５】
0006752060.tif 000006
【００４８】
式（ＩＶ）において、Ｒ6、Ｒ7、及びＲ8は同一又は異なり、水素原子、メチル基及びエチル基から選ばれる少なくとも１種を示し、Ｘ3は酸素原子及びＮＨから選ばれる少なくとも１種を示し、Ｒ9及びＲ10は炭素数１以上３０以下の炭化水素基を示す。分散性向上及び共重合体への構成単位（ｃ）の導入の容易性の観点から、Ｒ6及びＲ7は、水素原子及びメチル基から選ばれる少なくとも１種が好ましく、水素原子がより好ましく、Ｘ3は、酸素原子が好ましい。Ｒ8は、シート強度向上及び分散性向上の観点から、水素原子及びメチル基から選ばれる少なくとも１種が好ましく、水素原子がより好ましい。Ｘ2は、シート強度向上の観点からは、−Ｃ（＝Ｏ）Ｘ3Ｒ9が好ましく、そして、分散性向上の観点からは、−Ｒ10が好ましい。Ｒ9は、シート強度向上及び分散性向上の観点から、脂肪族炭化水素基が好ましく、分岐鎖を有する脂肪族炭化水素基がより好ましい。Ｒ9の炭素数は、シート強度向上の観点から、１以上であって、５以上が好ましく、１２以上がより好ましく、１６以上が更に好ましく、そして、共重合体の製造容易性の観点から、２２以下が好ましく、１８以下がより好ましい。Ｒ9としては、メチル基、エチル基、ブチル基、オクチル基、２−エチルヘキシル基、デシル基、ラウリル基、ミリスチル基、セチル基、ステアリル基、分岐ステアリル基、オレイル基、ベヘニル基、シクロヘキシル基、ベンジル基等が挙げられ、シート強度向上及び分散性向上の観点から、ステアリル基及び分岐ステアリル基から選ばれる少なくとも１種が好ましく、分岐ステアリル基がより好ましい。Ｒ10は、シート強度向上、分散性向上及び入手容易性の観点から、芳香族炭化水素基が好ましい。Ｒ10の炭素数は、シート強度の向上の観点から、１以上であって、５以上が好ましく、そして、共重合体の製造容易性の観点から、２２以下が好ましく、１８以下がより好ましい。Ｒ10としては、シート強度向上及び分散性向上の観点から、フェニル基がより好ましい。
【００４９】
構成単位（ｃ）としては、例えば、非極性基を有するモノマー（以下、「モノマー（ｃ）」ともいう）由来の構成単位、及び重合後に非極性基を導入して得られる構成単位等が挙げられ、共重合体の製造容易性の観点から、モノマー（ｃ）由来の構成単位が好ましい。非極性基としては、例えば、アルキル基、アルキレン基、アリール基等の炭化水素基が挙げられる。
【００５０】
モノマー（ｃ）としては、シート強度向上、分散性向上及び構成単位（ｃ）の導入の容易性の観点から、式（Ｖ）で表されるモノマーが好ましい。
【００５１】
【化６】
0006752060.tif 000007
【００５２】
式（Ｖ）中、Ｒ6、Ｒ7、Ｒ8、Ｒ9、Ｒ10、及びＸ3は、上述の式（ＩＶ）で表される構成単位（ｃ）と同様とすることができる。
【００５３】
モノマー（ｃ）としては、メチル（メタ）アクリレート、エチル（メタ）アクリレート、ブチル（メタ）アクリレート、オクチル（メタ）アクリレート、２−エチルヘキシルメタクリレート、ラウリル（メタ）アクリレート、ステアリル（メタ）アクリレート、分岐ステアリル（メタ）アクリレート、ベヘニル（メタ）アクリレート等のエステル化合物；ブチル（メタ）アクリルアミド、オクチル（メタ）アクリルアミド、ラウリル（メタ）アクリルアミド、ステアリル（メタ）アクリルアミド、ベヘニル（メタ）アクリルアミド等のアミド化合物；１−デセン、１−オクタデセン等のα―オレフィン；及びこれらのアルキル鎖が分岐しているもの；シクロヘキシル（メタ）アクリレート、ベンジル（メタ）アクリレート、スチレン等が挙げられる。これらの中でも、シート強度向上及び分散性向上の観点から、メチル（メタ）アクリレート、ステアリル（メタ）アクリレート、分岐ステアリル（メタ）アクリレート、ベンジル（メタ）アクリレート及びスチレンから選ばれる少なくとも１種が好ましく、分岐ステアリル（メタ）アクリレート及びスチレンから選ばれる少なくとも１種がより好ましい。
【００５４】
構成単位（ｃ）の溶解度パラメータ（単位：［（ＭＰａ）1/2］）は、共重合体の製造容易性の観点から、１２．０以上が好ましく、１４．５以上がより好ましく、１５．０以上が更に好ましく、そして、シート強度向上の観点から、２０．０以下が好ましく、１７．０以下がより好ましく、１６．２以下が更に好ましく、１５．８以下が更により好ましい。本開示において、構成単位（ｃ）の溶解度パラメータ（以下、「Ｓｐ１値」ともいう）とは、Ｈａｎｓｅｎの方法により計算された値をいう。すなわち、前記Ｓｐ１値は、特開２００４−１９６７１９号公報 段落[００１３]に記載の、三次元溶解度パラメータから算出したδに相当する。各三次元溶解度パラメータは、ＤＷ．ＶａｎＫｒｅｖｅｌｅｎ、「Ｐｒｏｐｅｒｔｉｅｓ  ｏｆ  Ｐｏｌｙｍｅｒｓ．、３ｒｄ  ｅｄ．、Ｅｌｓｅｖｉｅｒ、Ｎｅｗ  Ｙｏｒｋ．、１９９０年、Ｃｈ．７」に記載された原子団のモル引力定数を用いて、構成単位（ｃ）を構成する各原子団毎のモル引力定数を足し合わせることで計算できる。
【００５５】
本開示に係る分散剤に含まれる共重合体が構成単位（ｃ）を含有する場合、該共重合体の全構成単位中の構成単位（ｃ）の含有量は、シート強度向上の観点から、５重量％以上が好ましく、１０重量％超がより好ましく、１５重量％以上が更に好ましく、そして、シート強度向上及び分散性向上の観点から、７５重量％以下が好ましく、７０重量％未満がより好ましく、６５重量％以下が更に好ましく、５５重量％以下が更により好ましい。
【００５６】
［その他の構成単位］
本開示に係る分散剤に含まれる共重合体は、本開示の効果を損なわない範囲で、構成単位（ａ）、（ｂ）及び（ｃ）以外のその他の構成単位を含んでもよい。本開示における共重合体の全構成単位中、前記その他の構成単位の含有量は、本開示の効果を発現させる観点から、好ましくは１０重量％以下、より好ましくは３重量％以下、更に好ましくは１重量％以下である。
【００５７】
［共重合体の製造］
本開示に係る分散剤に含まれる共重合体は、モノマー（ａ）、（ｂ）及び（ｃ）を含むモノマー混合物を溶液重合法で重合させる等、公知の方法で得ることができる。溶液重合に用いられる溶媒としては、トルエン、キシレン等の芳香族；エタノール、２−プロパノール等のアルコール；アセトン、メチルエチルケトン等のケトン；テトラヒドロフラン、ジエチレングリコールジメチルエーテル等のエーテル；等が挙げられる。溶媒の量は、モノマー全量１００重量部に対し、好ましくは５０重量部以上１０００重量部以下である。
【００５８】
［共重合体］
本開示における共重合体を構成する各構成単位の配列は、ランダム、ブロック、又はグラフトのいずれでもよい。
【００５９】
本発明の共重合体の重量平均分子量は、シート強度向上及び分散性向上の観点から、１０００以上であり、好ましくは２０００以上、より好ましくは４０００以上、更に好ましくは７０００以上であり、そして、シート強度向上、分散性向上及び共重合体の製造容易性の観点から、５００００未満であり、好ましくは４００００以下、より好ましくは２００００以下、更に好ましくは１００００以下である。重量平均分子量は、実施例に記載の方法により測定できる。
【００６０】
［脱泡剤］
本開示に係る分散剤は、オレフィン系脱泡剤、シリコーン系脱泡剤及びアクリル系脱泡剤から選ばれる少なくとも１種の脱泡剤を含む。
【００６１】
オレフィン系脱泡剤としては、例えば、オレフィン、α―オレフィン等のオレフィン誘導体を含むポリオレフィン等が挙げられ、オレフィン系脱泡剤の市販品としては、エボニック社製「Ａｉｒｅｘ９２２」、共栄社化学社製「フローレンＡＣ−２３００Ｃ」等が挙げられる。
シリコーン系脱泡剤としては、オイル型、オイルコンパウンド型、溶液型、エマルジョン型、自己乳化型等が挙げられる。通常、オイル型は、溶剤や添加剤を含まない１００％シリコーンオイルであり、オイルコンパウンド型は、シリコーンオイルにシリカ微粉末を配合したものであり、溶液型は、シリコーンオイルを溶媒で希釈したものである。エマルジョン型は、シリコーンオイルとシリカ微粉末とを含有するオイルコンパウンドと称される組成物を、乳化剤を用いて水に乳化したもので、従来の水系農薬製剤（水性懸濁製剤等）の消泡剤として用いられている。そして、通常、シリコーンオイルとシリカ微粉末と変性シリコーンオイルとを含有し、水に加えて攪拌するだけで容易に乳化状態となるシリコーン系消泡剤が、自己乳化型シリコーン系消泡剤と称される。シリコーン系脱泡剤の市販品としては、エボニック社製「Ａｉｒｅｘ９９１」、サンノプコ社製「ダッポーＳＮ−３５９」、旭化学工業社製「Ａｓａｈｉ  Ｓｉｌｉｃｏｎｅ  ＡＦ１０５」等が挙げられる。
アクリル系脱泡剤としては、例えば、アクリル骨格やメタアクリル骨格を含むアクリル系樹脂及びビニル系樹脂等が挙げられる、アクリル系脱泡剤の市販品としては、共栄社化学社製「ポリフローＮｏ.９０」等が挙げられる。
【００６２】
本開示に係る分散剤中の脱泡剤の含有量は、シート強度向上の観点から、共重合体１００重量部に対して、０．０１重量部以上が好ましく、０．１重量部以上がより好ましく、１．０重量部以上が更に好ましく、そして、同様の観点から、８０重量部以下が好ましく、７０重量部以下がより好ましく、６０重量部以下が更に好ましい。
【００６３】
［その他の成分］
本開示に係る分散剤は、さらにその他の成分を含んでもよい。その他の成分としては、溶媒、可塑剤、帯電防止剤、バインダー樹脂等が挙げられる。本開示に係る分散剤の使用形態としては、例えば、固体状態、液体状態が挙げられ、液体状態の分散剤の溶媒としては、非水系溶媒を用いることができる。
【００６４】
［分散剤の調製］
本開示に係る分散剤は、前記共重合体及び前記脱泡剤、並びに必要に応じてその他の成分を公知の方法で混合することにより調製できる。
【００６５】
［スラリー組成物］
本開示に係るスラリー組成物は、例えば、非水系溶媒、無機顔料、及び上述した本開示に係る分散剤を配合することによって製造できる。前記配合において、本開示に係る分散剤に代えて、前記共重合体と前記脱泡剤とを配合することによっても本開示に係るスラリー組成物を製造できる。よって、本開示に係るスラリー組成物としては、例えば、少なくとも非水系溶媒、無機顔料、及び本開示に係る分散剤を配合してなる組成物、並びに、少なくとも非水系溶媒、無機顔料、前記共重合体、及び前記脱泡剤を配合してなる組成物が挙げられる。したがって、本開示は、非水系溶媒、無機顔料、及び本開示に係る分散剤を含むスラリー組成物、又は、非水系溶媒、無機顔料、前記共重合体、及び前記脱泡剤を含むスラリー組成物に関する。本開示に係るスラリー組成物によれば、無機顔料の良好な分散性を確保しつつ、シート強度に優れるセラミックシートを製造可能である。
【００６６】
本開示に係るスラリー組成物中の無機顔料の含有量（固形分）は、分散性向上の観点から、好ましくは５重量％以上、より好ましくは１０重量％以上であり、そして、同様の観点から、好ましくは８０重量％以下、より好ましくは７０重量％以下である。
【００６７】
本開示に係るスラリー組成物中の、本開示に係る分散剤に由来する共重合体の含有量、及び、本開示に係るスラリー組成物中の共重合体は、分散性向上の観点から、無機顔料１００重量部に対して、好ましくは０．１重量部以上、より好ましくは０．２重量部以上であり、そして、シート強度向上の観点から、無機顔料１００重量部に対して、好ましくは１０重量部以下、より好ましくは５重量部以下である。「本開示に係る分散剤に由来する共重合体」とは、本開示に係る分散剤に含有される共重合体をいう。
【００６８】
本開示に係るスラリー組成物中の、本開示に係る分散剤に由来する脱泡剤の含有量、及び、本開示に係るスラリー組成物中の脱泡剤の含有量は、シート強度向上の観点から、無機顔料１００重量部に対して、好ましくは０．０００１重量部以上、より好ましくは０．００１重量部以上、更に好ましくは０．０１重量部以上であり、そして、同様の観点から、無機顔料１００重量部に対して、好ましくは５．０重量部以下、より好ましくは３．０重量部以下、更に好ましくは１．５重量部以下である。「本開示に係る分散剤に由来する脱泡剤」とは、本開示に係る分散剤に含有される脱泡剤をいう。
【００６９】
［非水系溶媒］
非水系溶媒の溶解度パラメータ（単位：［（ＭＰａ）1/2］）は、無機顔料の分散性向上、及び分散剤との相溶性の観点から、好ましくは２０以上、より好ましくは２１以上であり、そして、好ましくは３０以下、より好ましくは２６以下である。本開示において、非水系溶媒の溶解度パラメータ（以下、「Ｓｐ２値」ともいう）は、Ｆｅｄｏｒｓの方法［Ｒ．Ｆ．Ｆｅｄｏｒｓ．  Ｐｏｌｙｍ．  Ｅｎｇ．  Ｓｃｉ．，１４，１４７（１９７４）］により計算された値をいう。前記Ｓｐ２値は、２種以上の非水系溶媒を用いて調整することができる。２種以上の非水系溶媒を含む混合溶媒のＳｐ２値は、前記方法により求めることもできるが、簡便な方法として、混合溶媒の各成分の溶解度パラメータと体積分率とから計算して求めることもできる。例えば、トルエンとエタノールとを体積分率５０：５０で混合した場合、そのＳｐ２値は、（１８．３）×０．５＋（２６．２）×０．５＝２２．３となる。
【００７０】
非水系溶媒としては、キシレン（１８．２）、酢酸エチル（１８．２）、トルエン（１８．３）、テトラハイドロフラン（１８．５）、メチルエチルケトン（１９．３）、アセトン（１９．７）、ブチルセロソルブ（２０．２）、２−プロパノール（２３．５）、ジメチルホルムアミド（２４．７）、１−プロパノール（２４．９）、エタノール（２６．２）、ジメチルスルホキシド（２６．４）、１−ブタノール（２８．７）、メタノール（２９．７）等の有機溶媒から選ばれる少なくとも１種が挙げられる。前記（  ）内の数値は、溶解度パラメータである。
【００７１】
［無機顔料］
一般に、無機顔料の表面は酸点及び塩基点の両者を有する。非水系溶媒中における酸点及び塩基点の量は、逆滴定法で求めることが可能である。逆滴定法とは、あらかじめ濃度が既知である塩基性試薬（又は酸性試薬）を一定の割合で無機顔料と混合し、十分に中和させた後、遠心分離機等で、固液分離させ、その上澄み液を滴定し、減少した塩基性試薬の量（又は酸性試薬の量）から酸量（又は塩基量）を求める方法である。本開示において塩基量及び酸量は下記により求められる。
【００７２】
（１）塩基量の求め方
約２ｇの無機顔料を精秤し、その重量をＳ（ｇ）とする。前記精秤した無機顔料と、０．０１Ｎ  酢酸−トルエン／エタノール（容量比  ４８／５２）溶液３０ｍＬとを、ガラス製試料瓶に入れ、超音波洗浄器（Ｂｒａｎｓｏｎ社製「１５１０Ｊ−ＭＴ」）で１時間分散処理し、分散液を得る。２４時間静置後、前記分散液を遠心分離機（日立社製「ＣＰ−５６Ｇ」）を用いて、２５，０００ｒｐｍ、６０分の条件で遠心分離する。分離した上層の液体部１０ｍＬを、フェノールフタレイン指示薬が添加されているトルエン／エタノール溶媒（容量比  ２／１）２０ｍＬに加え、０．０１Ｎ  水酸化カリウム−エタノール溶液にて中和滴定する。このときの滴定量をＸ（ｍＬ）、０．０１Ｎ  酢酸−トルエン／エタノール（容量比  ４８／５２）１０ｍＬを中和するのに必要な滴定量をＢ（ｍＬ）とすると、以下の式で、塩基量が求められる。
塩基量（μｍｏｌ／ｇ）＝３０×（Ｂ−Ｘ）／Ｓ
【００７３】
（２）酸量の求め方
約２ｇの無機顔料を精秤し、その重量をＳ（ｇ）とする。前記精秤した無機顔料と、０．０１Ｎ  ｎ−ブチルアミン−トルエン／エタノール（容量比  ４８／５２）溶液３０ｍＬとを、ガラス製試料瓶に入れ、超音波洗浄器（Ｂｒａｎｓｏｎ社製「１５１０Ｊ−ＭＴ」）で１時間分散処理し、分散液を得る。２４時間静置後、前記分散液を遠心分離機（日立社製「ＣＰ−５６Ｇ」）を用いて、２５，０００ｒｐｍ、６０分の条件で遠心分離する。分離した上層の液体部１０ｍＬを、ブロムクレゾールグリーン指示薬が添加されているトルエン／エタノール溶媒（容量比  ２／１）２０ｍＬに加え、０．０１Ｎ  塩酸−エタノール溶液にて中和滴定する。このときの滴定量をＸ（ｍＬ）、０．０１Ｎ  ｎ−ブチルアミン−トルエン／エタノール（容量比  ４８／５２）１０ｍＬを中和するのに必要な滴定量をＢ（ｍＬ）とすると、以下の式で、酸量が求められる。
酸量（μｍｏｌ／ｇ）＝３０×（Ｂ−Ｘ）／Ｓ
【００７４】
本開示における無機顔料としては、シート強度向上及び分散性向上の観点から、塩基性無機顔料が好ましい。塩基性無機顔料とは、上記定義の塩基量が上記定義の酸量よりも大きな値をもつ無機顔料をいう。塩基性無機顔料としては、例えば、酸化チタン、酸化マグネシウム、酸化バリウム、酸化アルミニウム等の金属酸化物；炭酸マグネシウム、炭酸バリウム等の金属炭酸塩；ジルコン酸バリウム、ジルコン酸カルシウム、チタン酸カルシウム、チタン酸バリウム、チタン酸ストロンチウム等の複合酸化物；等が挙げられる、セラミックシートの特性を向上させる観点から、複合酸化物が好ましく、チタン酸バリウムがより好ましい。
【００７５】
本開示における無機顔料のＢＥＴ比表面積に基づく平均粒径（以下、「ＢＥＴ換算粒径」ともいう）は、分散性向上の観点から、１ｎｍ以上が好ましく、５ｎｍ以上がより好ましく、１０ｎｍ以上が更に好ましく、そして、同様の観点から、１５０ｎｍ以下が好ましく、１２５ｎｍ以下がより好ましく、１００ｎｍ以下が更に好ましい。無機顔料のＢＥＴ換算粒径は、以下のようにして測定される。
【００７６】
無機顔料のＢＥＴ比表面積に基づく平均粒径の測定方法
無機顔料のＢＥＴ換算粒径は、無機顔料粒子を粒子径Ｒ（ｍ）の球と仮定して、窒素吸着法により測定されたＢＥＴ比表面積Ｓ（ｍ2／ｇ）、無機微粒子の密度ρ（ｇ／ｃｍ3）を用いて、求めることができる。すなわち、ＢＥＴ比表面積は単位重量当たりの表面積であるので、表面積をＡ（ｍ2）、粒子の重量をＷ（ｇ）とすると、
Ｓ＝Ａ／Ｗ
＝［４×π×（Ｒ／２）2］／［４／３×π×（Ｒ／２）3×ρ×１０6］
＝６／（Ｒ×ρ×１０6）
の関係式が得られる。粒子径の単位をｎｍに変換すると、
Ｒ（ｎｍ）＝６０００／（Ｓ×ρ）
となり、ＢＥＴ換算粒径を求めることができる。例えば、チタン酸バリウム（密度６．０  ｇ／ｃｍ3）のＢＥＴ比表面積が５．０（ｍ2／ｇ）であれば、そのＢＥＴ換算粒径は、２００ｎｍとなる。
【００７７】
本開示に係るスラリー組成物は、本開示の効果を損なわない範囲で、バインダー樹脂、帯電防止剤、可塑剤、潤滑剤、分散助剤等の低分子化合物等の添加剤を含有してもよく、シート強度向上の観点から、バインダー樹脂を含有することが好ましい。
【００７８】
前記バインダー樹脂としては、シート強度向上及びセラミックシートの性能向上の観点から、ポリビニルアセタール樹脂が好ましく、ポリビニルブチラール樹脂がより好ましい。前記ポリビニルアセタール樹脂のアセタール化度は、非水系溶媒への溶解性及びシート強度向上の観点から、５５モル％以上が好ましく、６５モル％以上がより好ましく、そして、セラミックシートの強度向上の観点から、８０モル％以下が好ましく、７５モル％以下がより好ましい。
【００７９】
本開示に係るスラリー組成物中のバインダー樹脂の含有量は、シート強度向上の観点から、無機顔料１００重量部に対して、２重量部以上が好ましく、４重量部以上がより好ましく、６重量部以上が更に好ましく、そして、分散性向上の観点から、無機顔料１００重量部に対して、２０重量部以下が好ましく、１５重量部以下がより好ましく、１２重量部以下が更に好ましい。本開示に係るスラリー組成物が本開示に係る分散剤を含有することで、少ないバインダー樹脂量でもシート強度に優れるセラミックシートを得ることができる。
【００８０】
上記帯電防止剤としては、シートの剥離性向上の観点から、カチオン性の帯電防止剤が好ましい。前記カチオン性の帯電防止剤としては、例えば、アルキルイミダゾリン、アルキルイミダゾール等の含窒素複素環を有する化合物やイオン液体が挙げられる。本開示に係るスラリー組成物における帯電防止剤の含有量は、シートの剥離性向上及びセラミックシートの性能向上の観点から、無機顔料１００重量部に対して、好ましくは０．０５重量部以上が、より好ましくは０．１重量部以上であり、そして、セラミックシートの剥離性を維持する観点から、無機顔料１００重量部に対して、好ましくは２．０重量部以下、より好ましくは１．５重量部以下である。
【００８１】
［スラリー組成物の製造方法］
本開示は、前記非水系溶媒、前記無機顔料及び本開示に係る分散剤を配合する工程、又は、前記非水系溶媒、前記無機顔料、前記共重合体、及び前記脱泡剤を配合する工程を含む、スラリー組成物の製造方法（以下、「本開示に係るスラリー製造方法」ともいう）に関する。本開示に係るスラリー製造方法は、前記配合工程で得られる混合液を脱気する脱気工程をさらに含んでもよい。本開示に係るスラリー製造方法によれば、無機顔料の分散性が良好で、シート強度に優れるセラミックシートを製造可能なスラリー組成物が得られうる。前記配合は、例えば、ロールミル、ニーダー、エクストルーダ等の混練機、ディスパー、ホモミキサー、ジェットミル、サンドミル、ビーズミル、高圧ホモジナイザー、超音波ホモジナイザー等の混合器を用いて行うことができる。本開示に係るスラリー製造方法における各成分の配合量は、上述のスラリー組成物における各成分の含有量と同様とすることができる。
【００８２】
［キット］
本開示は、スラリー組成物を製造するためのキットであって、本開示に係る分散剤が容器に収納された容器入り分散剤を含む、キット（以下、「本開示に係るキット」ともいう）に関する。本開示に係るキットとしては、例えば、本開示に係る分散剤と、前記非水系溶媒と、前記無機顔料とが、相互に混合されていない状態で保存されており、これらが使用時に混合されるキットが挙げられる。本開示に係るキットによれば、無機顔料の分散性が良好で、シート強度に優れるセラミックシートを製造可能なスラリー組成物が得られうる。
【実施例】
【００８３】
以下、実施例により本開示を説明する。以下の実施例において、「ポリアルキレングリコール（Ｘモル）」とする表記におけるＸは、当該アルキレングリコールのアルキレンオキシド平均付加モル数を示す。重量平均分子量、固形分及びスラリー組成物の分散性の評価、シート強度の評価の測定は、以下の方法により行った。
【００８４】
１．共重合体の調製
表１に示す共重合体Ａ１〜Ａ６の調製には、下記原料を用いたＳｐ値の記載のあるものは、該原料が重合により共重合体の構成単位となった場合の、Ｈａｎｓｅｎの方法により計算された溶解度パラメータ（単位：［（ＭＰａ）1/2］）である。
【００８５】
＜モノマー（ａ）＞
・無水マレイン酸：三井化学社製「ムスイマレインサン  ペレット  ＫＧ」
・ＭＡＡ：メタクリル酸（三菱瓦斯化学社製「ＧＥ−１１０」）
＜モノマー（ｂ）＞
・ＰＥＧＭＡ２３：メトキシポリエチレングリコール（２３モル）メタクリレート（新中村化学工業社製「ＮＫ−エステル  ＴＭ―２３０Ｇ」）
・ＰＥＧＭＡ４０：メトキシポリエチレングリコール（４０モル）メタクリレート（新中村化学工業社製「ＮＫエステル  Ｍ−４５０Ｇ」）
・アリルエーテルＥＯ：ポリオキシエチレンアリルエーテル（式（５）中、Ｒ11：メチル基、Ｒ12：アリル基、ｍ：３３）、日油社製「ブレンマー ＰＫＡ-５０１０」（ＥＯ平均付加モル数：３３）
・アリルエーテルＥＯＰＯ：ポリオキシエチレン・ポリオキシプロピレンアリルエーテル（式（５）中、Ｒ11：メチル基、Ｒ12：アリル基、ｍ：３２）、日油社製「ブレンマー ＰＫＡ-５０１６」（ＥＯ平均付加モル数：１６、ＰＯ平均付加モル数：１６）
＜モノマー（ｃ）＞
・ｉ−ＳＭＡ：分岐ステアリルメタクリレート（新中村化学工業社製「ＮＫエステル  Ｓ−１８００Ｍ」）（Ｓｐ１値：１５．７）
・Ｓｔ：スチレン（ＮＳスチレンモノマー社製）（Ｓｐ１値：１５．５）
・ＭＭＡ：メチルメタクリレート（三菱瓦斯化学社製）（Ｓｐ１値：１６．６）
＜重合連鎖移動剤＞
・ＭＰＤ：３−メルカプト−１，２−プロパンジオール（旭化学工業社製「１−チオグリセロール」）
＜重合開始剤＞
・Ｖ−６５Ｂ：２，２’−アゾビス（２，４−ジメチルバレロニトリル）（和光純薬工業社製）
【００８６】
［共重合体Ａ１の製造例］
還流管、攪拌装置、温度計及び窒素導入管を取り付けた１Ｌセパラブルフラスコに、初期仕込み用モノマー（ａ）である無水マレイン酸  ６．７５ｇ、初期仕込み用モノマー（ｂ）であるＰＥＧＭＡ２３  ３１．５ｇ、初期仕込み用モノマー（ｃ）であるｉ-ＳＭＡ  ６．７５ｇ、ＭＰＤ  ２．２５ｇ及びエタノール（キシダ化学社製、試薬）  ２７．０ｇを仕込み、フラスコ内を撹拌しながら窒素置換し、８０℃に加熱した。フラスコ内温度が８０℃に到達後、Ｖ−６５Ｂ  １．３５ｇ及びエタノール  １２．１５ｇの混合液をフラスコ内に添加した。その後、滴下用モノマー液（ａ）である無水マレイン酸  ６０．７５ｇ、滴下用モノマー液（ｂ）であるＰＥＧＭＡ２３  ２８３．５ｇ、滴下用モノマー液（ｃ）であるｉ-ＳＭＡ  ６０．７５ｇ、ＭＰＤ  １６．２０ｇ、Ｖ−６５Ｂ  １２．１５ｇ及びエタノール  ２４３．０ｇの混合液を３時間かけてフラスコ内に滴下した。更に８０℃で３時間熟成した後、室温まで冷却した。濃度調整のためにエタノールをフラスコ内に添加し、共重合体Ａ１溶液を得た。
【００８７】
［共重合体Ａ２〜Ａ６の製造例］
表１に示した構成単位となるように初期仕込み用モノマー液（ａ）〜（ｃ）、及び滴下用モノマー液（ａ）〜（ｃ）を変更したこと、及び、共重合体の分子量を表１に示す値に調節するために、ＭＰＤの添加量を調節したこと以外は、前記共重合体Ａ１と同様にして、共重合体Ａ２〜Ａ６溶液を製造した。
【００８８】
［重量平均分子量の測定］
共重合体の重量平均分子量は、ゲル浸透クロマトグラフィー（以下「ＧＰＣ」ともいう）法を用いて行った。すなわち、試料をＮ，Ｎ−ジメチルホルムアミドで希釈し、試料の固形分濃度０．３重量％の溶液を調製して試料溶液とし、その１００μＬを測定に供した。Ｎ，Ｎ−ジメチルホルムアミドに、リン酸とリチウムブロマイドをそれぞれ６０ｍｍｏｌ／Ｌと５０ｍｍｏｌ／Ｌの濃度となるように溶解した液を溶離液として、ＧＰＣ〔装置：東ソー株式会社製「ＨＬＣ−８１２０ＧＰＣ」、検出器：示差屈折計（装置付属）、カラム：東ソー株式会社製「ＴＳＫ−ＧＥＬ  α−Ｍ」×２本、カラム温度：４０℃、溶離液流速：１ｍＬ／ｍｉｎ〕により、測定した。標準物質としては、単分散ポリスチレン（東ソー株式会社製：分子量  ５．２６×１０2、１．０２×１０5、８．４２×１０6；西尾工業株式会社製：分子量  ４．０×１０3、３．０×１０4、９．０×１０5）を用いた。
【００８９】
【表１】
0006752060.tif 000008
【００９０】
２．分散剤の調製
表２に示す分散剤１〜１６は、表１に示す共重合体Ａ１〜Ａ６、及び、下記脱泡剤Ｂ１〜Ｂ８を、表２に示す組合せで混合することにより得た。各分散剤中の共重合体の含有量（固形分）、及び脱泡剤の含有量（対共重合体）を表２に示した。
【００９１】
＜脱泡剤＞
・Ｂ１：オレフィン系（エボニック社製「Ａｉｒｅｘ９２２」）
・Ｂ２：オレフィン系（共栄社化学社製「フローレンＡＣ−２３００Ｃ」）
・Ｂ３：シリコーン系（エボニック社製「Ａｉｒｅｘ９９１」）
・Ｂ４：シリコーン系（サンノプコ社製「ダッポーＳＮ−３５９」）
・Ｂ５：シリカ＋シリコーン系（旭化学工業社製「Ａｓａｈｉ  Ｓｉｌｉｃｏｎｅ  ＡＦ１０５」）
・Ｂ６：アクリル系（共栄社化学社製「ポリフローＮｏ.９０」）
・Ｂ７：ビニルエーテル系（共栄社化学社製「フローレンＡＣ−９０３」）
・Ｂ８：ポリエーテル系（花王社製「消泡剤Ｎｏ.８」）
【００９２】
［固形分の測定］
共重合体の固形分は、以下のようにして測定した。シャーレにガラス棒と乾燥無水硫酸ナトリウム１０ｇを入れ、そこに試料１ｇを量り採り、ガラス棒で混合し、１０５℃の減圧乾燥機（圧力８ｋＰａ）で２時間乾燥した。乾燥後の重量を秤り、次式より得られた値を固形分とした。
固形分（重量％）＝｛［（乾燥後の重量−（シャーレの重さ＋ガラス棒の重さ＋無水硫酸ナトリウムの重量））］／試料の重量｝×１００
【００９３】
【表２】
0006752060.tif 000009
【００９４】
３．スラリー組成物の調製
表３に示す実施例１〜４、９〜１３、参考例５〜８及び比較例１〜３のスラリー組成物の調製は、表２に示す分散剤１〜１３を用いて以下のようにして行った。
すなわち、無機顔料であるチタン酸バリウム粉末（ＢＥＴ比表面積  １５ｍ2／ｇ、ＢＥＴ換算粒径  ７５ｎｍ）  ３６ｇと、分散剤  ０．３６ｇと、直径１ｍｍのジルコニアビーズ  ５０ｇと、ジルコニアビーズを除いた成分中のチタン酸バリウムの含有量が５０重量％になる量のトルエン／エタノール混合溶媒（容積比：４８／５２）とを、容量１００ｍＬのポリエチレン製容器に入れ、卓上型ボールミル（アズワン社製「ビッグローター  ＢＲ−２」）を用い、室温、１２０ｒ／ｍｉｎの条件で９６時間分散処理を行った。次いで、バインダー樹脂であるポリビニルブチラール樹脂（積水化学工業社製「エスレック  ＢＭ−２」；ブチラール化度６８モル％、水酸基量３１モル％、分子量約５万）  ２．８ｇと、可塑剤であるジ−（２−エチルヘキシル）フタレート（花王社製「ビニサイザー  ８０」）０．５６ｇと、帯電防止剤であるアルキルイミダゾリン（花王社製「ホモゲノール  Ｌ−９５」）  ０．２ｇと、チタン酸バリウムの含有量がスラリー組成物に対して３０重量％になる量のトルエン／エタノール混合溶媒（容積比：４８／５２）とを、前記容器に加え、前記卓上型ボールミルを用い、室温、１２０ｒ／ｍｉｎの条件で２時間分散処理を行った。ジルコニアビーズを２００メッシュナイロン濾過で取り除き、実施例１〜４、９〜１３、参考例５〜８及び比較例１〜３のスラリー組成物を得た（表３）。各スラリー組成物中における、分散剤に由来する共重合体の含有量、及び、分散剤に由来する脱泡剤の含有量を表３に示した。
【００９５】
４．分散性及びシート強度の評価
得られたスラリー組成物を用い、分散性の評価及びシート強度の評価を行った。結果を表３に示す。
【００９６】
［スラリー組成物の分散性の評価（粒径の測定］
粒径測定装置として、光子相関法（動的光散乱法）の原理に基づく粒度分布測定機（シスメックス社製「ゼータサイザーナノＺＳ」）を使用した。スラリー組成物  ０．０２５ｇと、分散媒としてトルエン／エタノール混合溶媒（容積比：４８／５２）  ２ｍＬとを混合して得られた液をサンプルとし、光路長１０ｍｍの硝子セルに１．２ｍＬ採取し、測定部に入れて測定した。測定パラメータとして、粒子の屈折率、分散媒の屈折率及びサンプル粘度を入力した。例えば、無機顔料がチタン酸バリウムの場合、粒子の屈折率を２．４０とした。分散媒の屈折率は１．４２３、サンプル粘度は０．７５２とした。散乱強度の頻度分布が９０％となる粒径をＤ９０とした。Ｄ９０の値が小さいほど、分散性に優れると評価できる。
【００９７】
［シート強度の評価（破断応力の測定）］
フィルムアプリケーター（ギャップ５０μｍ）を用い、シリコーン処理された離型フィルム（帝人デュポンフィルム社製「ピューレックス  Ａ３１」）にスラリー組成物を塗工し、６０℃にて１６時間乾燥し、セラミックシートを成形した。乾燥後のセラミックシートの厚みは、２．０μｍであった。得られたセラミックシートを、前記離型フィルムとともにスーパーダンベル（ダンベル社製「ＳＤＫ−２４９３」、）を取り付けたレバー式試料裁断機（ダンベル社製「ＳＤ型」）を用いて裁断して、離型フィルムを剥離したシートを試験片とし、引っ張り試験用治具を装着した卓上型精密試験機（島津製作所社製「オートグラフ  ＥＺ−Ｔｅｓｔ」）を用いて、シートが破断した時の破断応力を測定した。破断応力の値が大きいほど、シート強度に優れると評価できる。シート強度の観点から、破断応力（単位：ＭＰａ）は、好ましくは２０．０以上、より好ましくは２５．０以上、更に好ましくは２６．０以上、更に好ましくは２７．０以上である。
【００９８】
【表３】
0006752060.tif 000010
【００９９】
表３に示すとおり、実施例１〜４、９〜１３及び参考例５〜８のスラリー組成物は、分散性が良好であった。実施例１〜４、９〜１３及び参考例５〜８のスラリー組成物から得られたセラミックシートは、優れたシート強度を示していた。
【０１００】
さらに、実施例１及び比較例１のスラリー組成物を用いて形成されたセラミックシートの断面を透過型電子顕微鏡で観察した。実施例１のスラリー組成物から得られたセラミックシートでは、図１の矢印部分に示されるように、シート内部に空隙がほとんど無いと判断した。一方、比較例１のスラリー組成物から得られたセラミックシートでは、図２の矢印部分に示されるように、白い球状のようなものがたくさん確認され、シート内部に複数の空隙があると判断した。これらの断面観察の結果と、表２の実施例１と比較例１との結果を考慮すると、シート内部の空隙を減少させることが、シート強度の向上に有効であると考えられた。
【産業上の利用可能性】
【０１０１】
以上説明したとおり、本発明は、例えば、非水系溶媒における塩基性無機顔料を含有するスラリー組成物の製造工程及びセラミックシートの製造工程に有用である。
【図１】
0006752060.tif 000012
【図２】
0006752060.tif 000013